REVENDICATIONS 1. Procédé de préparation d'une dispersion aqueuse de particules composites, lesdites particules composites comprenant chacune plusieurs particules de latex adsorbées sur une particule inorganique caractérisé en ce qu'on mélange dans l'eau des particules inorganiques et un latex en absence de dispersant. 2. Procédé selon la revendication 1 caractérisé en ce qu'on ajoute en outre au mélange une base hydrosoluble dans une quantité nécessaire pour amener le pH du latex à une valeur d'au moins 3 et d'au plus 10, de préférence comprise entre 4 et 10, encore plus préférentiellement comprise entre 7 et 10. 3. Procédé selon la revendication 1 ou 2 caractérisé en ce que les particules inorganiques sont choisies parmi : le dioxyde de titane, le carbonate de calcium, I'oxyde de cérium, le sulfure de cérium, le sulfate de barium, la silice, l'oxyde ferreux, ralumine, le sulfate de calcium, le sulfate de barium. 4. Procédé selon l'une des revendications précédentes caractérisé en ce que les particules inorganiques présentent une taille comprise entre 0,1 et 10 lim. 5. Procédé selon l'une des revendications précédentes caractérisé en ce que le latex est issu de la polymérisation en émulsion de monomères choisis parmi : les acides et esters (méth)acryliques (en particulier le méthacrylate de méthyle, I'acrylate d'éthyle, I'acrylate de butyle, I'acide méthacrylique, I'acide acrylique et leurs mélanges), l'acrylonitrile, le styrène, le divinylbenzène, l'acétate de vinyle, les acides carboxyliques éthyléniquement insaturés, l'acrylamide, le méthacrylamide, le chlorure de vinylidène, le butadiène, le chlorure de vinyle, le diméthacrylate d'éthylène glycol ou leurs mélanges. 6. Procédé selon l'une des revendications précédentes caractérisé en ce que le milieu de polymérisation comprend également des monomères choisis parmi : les monomères sulfonés tels que l'aminométhylpropanesulfonate de sodium (AMPS), le styrènesulfonate de sodium, le vinylsulfonate de sodium ou le sulfoéthylméthacrylate (SEM), les monomères hydroxylés tels que l'hydroxyéthylméthacrylate (HEMA), des monomères époxy tels que le méthacrylate de glycidyle (G MA), les monomères complexants tels que l'acétoacétoxyéthylméthacrylate (AAEMA) 7. Procédé selon l'une des revendications précédentes caractérisé en ce que le latex présente un taux de solide compris entre 25 et 50 % en poids. 8. Procédé selon l'une des revendications précédentes caractérisé en ce que le latex comporte des particules dont le diamètre est compris entre 5 et 100 nm, de préférence entre 20 et 40 nm. 9. Procédé selon la revendication 8 caractérisé en ce que le latex est issu d'un procédé de préparation comprenant les étapes suivantes: - addition incrémentielle d'un ou plusieurs monomères éthyléniquement insaturés, capables de se copolymériser en milieu aqueux, à un réacteur contenant de reau et jusqu'à 6,3 parties, pour 100 parties dedits monomères, drun ou plusieurs tensio-actifs, - addition incrémentielle d'un ou plusieurs initiateurs de polymérisation audit réacteur, - et polymérisation dudit ou desdits monomères éthyléniquement insaturés de sorte que la taille moyenne des particules desdits monomères polymérisés soit inférieure à 100 nm. 10. Procédé selon l'une des revendications précédentes caractérisé en ce que la base hydrosoluble est choisie parmi : la soude, la potasse, I'ammoniaque, les aminoalcools, les amines fonctionnelles, les dérivés du zirconium. 11. Procédé selon l'une des revendications 2 à 10 caractérisé en ce qu'il comprend les étapes suivantes: - on mélange le latex, l'eau et la base hydrosoluble, - puis on ajoute à ce mélange les particules inorganiques sous forme de poudre tout en agitant. 12. Procédé selon l'une des revendications 2 à 10 caractérisé en ce qu'il comprend les étapes suivantes: - on mélange les particules inorganiques et l'eau, - on mélange le latex et la base hydrosoluble, - puis on ajoute le mélange à base de latex aux particules inorganiques. 13. Procédé selon l'une des revendications 2 à 10 caractérisé en ce qu'il comprend les étapes suivantes: - on mélange les particules inorganiques, l'eau et tout ou partie de la quantité de base hydrosoluble, - on mélange le latex et l'éventuel complément de la base hydrosoluble, - puis on ajoute le mélange à base de latex aux particules inorganiques. 14. Procédé selon l'une des revendications 2 à 10 caractérisé en ce qu'il comprend les étapes suivantes: - on mélange les particules inorganiques et l'eau, - on mélange le latex et la base hydrosoluble, - puis on ajoute les particules inorganiques au mélange à base de latex. 15. Procédé selon l'une des revendications 2 à 10 caractérisé en ce qu'il comprend les étapes suivantes: - on mélange les particules inorganiques, l'eau et tout ou partie de la quantité de la base hydrosoluble, - on mélange le latex et l'éventuel complément de la base hydrosoluble, - puis on ajoute les particules inorganiques au mélange à base de latex. 16. Composition pour revêtement caractérisée en ce qu'elle comprend une dispersion aqueuse de particules composites obtenues par le procédé selon l'une des revendications 1 à 15. 17. Utilisation d'une dispersion aqueuse de particules composites à base de dioxyde de titane obtenues par le procédé selon l'une des revendications 1 à 15 pour améliorer le pouvoir opacifiant et la brillance d'un film séché d'une composition pour revêtement contenant ladite dispersion. 18. Utilisation d'une dispersion aqueuse de particules composites à base de dioxyde de titane obtenues par le procédé selon l'une des revendications 1 à 15 pour la fabrication du papier. 19. Dispersion de pigments comprenant la dispersion obtenue par le procédé selon l'une des revendications 1 à 15.